(57)【要約】【課題】優れた耐屈曲性及び電磁シールド特性を有する超極細同軸ケーブル及びその製造方法を提供すること。【解決手段】内部導体、内部導体の外周に設けられたポリアミドとＡＢＳ樹脂とのポリマーアロイからなる誘電体層、誘電体層の外周に設けられた薄膜シールド層及び薄膜シールド層の外周に設けられた保護被覆層からなる超極細同軸ケーブル、及び内部導体の外周に押し出し成形によってポリマーアロイからなる誘電体層を形成し、誘電体層の表面を塩酸、リン酸、硫酸又は有機酸でエッチング処理し、エッチング処理した誘電体層の外周を触媒付与液で処理し、触媒を活性化し、活性化した触媒を有する誘電体層の外周に無電解メッキ、又は無電解メッキと電気メッキとの組み合わせによって薄膜シールド層を形成し、薄膜シールド層の外周に保護被覆層を形成する超極細同軸ケーブルの製造方法。【選択図】図１
2007265856.tif 000002
【特許請求の範囲】
【請求項１】
内部導体と、該内部導体の外周に設けられたポリアミドとＡＢＳ樹脂とのポリマーアロイからなる誘電体層と、該誘電体層の外周に設けられた薄膜シールド層と、該薄膜シールド層の外周に設けられた保護被覆層とからなることを特徴とする超極細同軸ケーブル。
【請求項２】
内部導体の外周に押し出し成形によってポリアミドとＡＢＳ樹脂とのポリマーアロイからなる誘電体層を形成する工程、該誘電体層の表面を塩酸、リン酸、硫酸又は有機酸でエッチング処理する工程、該エッチング処理した誘電体層の外周を触媒付与液で処理する工程、触媒を活性化する工程、活性化した触媒を有する誘電体層の外周に無電解メッキ、又は無電解メッキと電気メッキとの組み合わせによって薄膜シールド層を形成する工程、及び薄膜シールド層の外周に保護被覆層を形成する工程を含むことを特徴とする超極細同軸ケーブルの製造方法。
【請求項３】
メルトフローレート（ＭＦＲ）が１０ｇ／１０ｍｉｎ以上である、ポリアミドとＡＢＳ樹脂とのポリマーアロイを用いる請求項２記載の超極細同軸ケーブルの製造方法。
【請求項４】
ポリマーアロイ中に水溶性物質を含有している、ポリアミドとＡＢＳ樹脂とのポリマーアロイを用いる請求項２又は３記載の超極細同軸ケーブルの製造方法。
【発明の詳細な説明】
【技術分野】
【０００１】
本発明は超極細同軸ケーブル及びその製造方法に関し、より詳しくは、本発明は、耐屈曲性に優れ、電磁シールド特性に優れていることにより、例えば、産業用ロボットの他、特に、ノート型ＰＣ、携帯電話等の情報通信機器等において可動部（屈曲部等）を経て制御用等の電気信号を伝達する電気ケーブルとして好適に利用できる超極細同軸ケーブル及びその製造方法に関する。
【背景技術】
【０００２】
近年、エレクトロニクス産業の分野においては、例えば、電子機器の小型軽量化、高性能化等が急速に進んでおり、これに伴って電子機器同士を接続する電気ケーブルについても超細線化、省スペース化等が求められている。
【０００３】
また、電気ケーブルの１つであるフレキシブルプリント回路（ＦＰＣ）基板は、例えば、ノート型パソコンのパソコン本体と液晶ディスプレイとの接続部（屈曲部）、折り畳み型等の携帯電話機の折り曲げ部等に使用されており、その寿命を長くするために屈曲に対する大きな耐久性が求められている。
【０００４】
更に、信号伝達用ケーブルでは、電気機器の小型化、高機能化に伴って、外部からの電磁ノイズの悪影響を防止することが重要な課題となっており、このための薄層の電磁シールド手段として導電性線状部材を編組又は横巻してなる編組又は横巻き薄層の電磁シールドが用いられている。このような薄層の電磁シールドは、一般的にケーブルの最外周部材たるシースの直下に位置するので、ケーブルの屈曲の際には大きな伸縮力及び曲げ変形力を受けることになる。
【０００５】
最近になって、回転型の携帯電話機等のように、フィルム状のＦＰＣ基板では対応できない接続部においては、同軸ケーブルが用いられるようになってきた。このような同軸ケーブルとして、例えば、内部導体の外周に誘電体層を形成し、この誘電体層の外周に金属細線の編組、横巻き、金属箔の巻回等により外部導体層を設け、この外部導体層の外周に保護被覆層を設けたものが知られている（例えば、特許文献１参照）。そして、このような同軸ケーブルについて、ケーブル外径の超極細化が進んでいるが、その超極細化の故に断線し易い等の問題があり、十分な耐屈曲性を有する超極細同軸ケーブルは未だ提案されていないのが実情である。
【特許文献１】特開平７−２７２５５３号公報（従来の技術、第６図）
【発明の開示】
【発明が解決しようとする課題】
【０００６】
本発明は、非常に優れた耐屈曲性を有し、優れた電磁シールド特性を有する超極細同軸ケーブル及びその製造方法を提供することを目的とする。
【課題を解決するための手段】
【０００７】
本発明者らは上記の目的を達成するために鋭意検討した結果、ポリアミドとＡＢＳ樹脂とのポリマーアロイを用いて誘電体層を形成し、該誘電体層の外周に薄膜シールド層を形成することにより上記の目的が達成されることを見出し、本発明を完成した。
【０００８】
即ち、本発明の超極細同軸ケーブルは、内部導体と、該内部導体の外周に設けられたポリアミドとＡＢＳ樹脂とのポリマーアロイからなる誘電体層と、該誘電体層の外周に設けられた薄膜シールド層と、該薄膜シールド層の外周に設けられた保護被覆層とからなることを特徴とする。
【０００９】
また、本発明の超極細同軸ケーブルの製造方法は、内部導体の外周に押し出し成形によってポリアミドとＡＢＳ樹脂とのポリマーアロイからなる誘電体層を形成する工程、該誘電体層の表面を塩酸、リン酸、硫酸又は有機酸でエッチング処理する工程、該エッチング処理した誘電体層の外周を触媒付与液で処理する工程、触媒を活性化する工程、活性化した触媒を有する誘電体層の外周に無電解メッキ、又は無電解メッキと電気メッキとの組み合わせによって薄膜シールド層を形成する工程、及び薄膜シールド層の外周に保護被覆層を形成する工程を含むことを特徴とする。
【発明の効果】
【００１０】
本発明の超極細同軸ケーブルは誘電体層がポリアミドとＡＢＳ樹脂とのポリマーアロイからなるので非常に優れた耐屈曲性を有し、また、薄膜シールド層を有するので電磁シールド特性に優れており、例えば、産業用ロボットの他、特に、ノート型ＰＣ、携帯電話等の情報通信機器等において可動部（屈曲部等）を経て制御用等の電気信号を伝達する電気ケーブルとして好適に利用できる。
【発明を実施するための最良の形態】
【００１１】
本発明の超極細同軸ケーブルは、内部導体と、該内部導体の外周に設けられたポリアミドとＡＢＳ樹脂とのポリマーアロイからなる誘電体層と、該誘電体層の外周に設けられた薄膜シールド層と、該薄膜シールド層の外周に設けられた保護被覆層とからなるものであり、該内部導体として、例えば、スズ含有銅合金、クロム−ジルコニウム含有銅合金、その場金属繊維強化銅合金等からなるものを挙げることができ、耐屈曲性の点では、その場金属繊維強化銅合金からなる内部導体が特に好ましい。
【００１２】
ここで、その場金属繊維強化銅合金からなる内部導体（導線）とは、金属繊維で強化された銅マトリックスであり、特に、その場で、即ち、線材を形成する工程で線材中に金属繊維を形成した線材をいう。例えば、銅マトリックス中に、最大径が２．５μｍ以下で平均径が１．０μｍ以下のその場形成繊維状銀を含む線材等をいう。
【００１３】
かかるその場金属繊維強化銅合金からなる導線は、例えば、銀含有率が１〜２５質量％で残部が実質的に銅からなる合金材料を、必要に応じてスエージ加工し、次いで第１の冷間伸線加工を施し、次いで溶体化処理し、しかる後に第２の冷間伸線加工を施すことにより、銅マトリックス中に繊維状銀をその場形成して線材を得、該線材を少なくとも一本用いて導線を形成することにより得られる。なお、合金材料としては、上記した合金に限定されず、例えば、銀含有率が１〜２５質量％で、ジルコニウム含有率が０．０１〜８質量％で、残部が実質的に銅からなる合金材料も用いることができる。
【００１４】
このような複合材料からなる線材の高導電性は電流が銅マトリックス中を流れることで確保でき、且つ機械的強度は金属繊維強化で確保できるので、このような複合材料からなる線材は高機械的強度と高導電率とを併せ持つものとなる。
【００１５】
本発明の超極細同軸ケーブルにおいては、内部導体は、所定の直径を有する単線、例えば、直径３０〜１００μｍ程度の線材を単独で用いたものでもよいし、多心線、例えば、直径１０〜８０μｍ程度の極細線を複数本集合させたものでもよい。なお、内部導体をその場金属繊維強化銅合金からなる単線又は撚線とする場合には、内部導体の抗張力が高められ、その結果、断線し難い超極細同軸ケーブルを実現することができる。
【００１６】
本発明の超極細同軸ケーブルにおいては、内部導体の外周にポリアミドとＡＢＳ樹脂とのポリマーアロイからなる誘電体層を設ける。このポリアミドとＡＢＳ樹脂とのポリマーアロイ（以下、ポリマーアロイと略記する）としては、内部導体の外周に押し出し成形によって所定の厚さの誘電体層を形成することができれば、ポリマーアロイを構成するポリアミド及びＡＢＳ樹脂のそれぞれの種類、配合割合等は特に限定されるものではない。しかし、内部導体の外周に押し出し成形によって所定の厚さの誘電体層を容易に形成し得るためには、ＡＳＴＭ  Ｄ１２３８、温度：２２０±０．２℃、荷重：２１６０ｇ、試料：ペレット約１０ｇ、試験装置：メルトインデキサー、オリフィス：０．９φ×８Ｌ（ｍｍ）の条件下で測定したメルトフローレート（ＭＦＲ）が１０ｇ／１０ｍｉｎ以上であることが好ましい（本発明においては、ＭＦＲは全てこの条件下で測定した値である）。ＭＦＲの上限値については、押し出し成形の可能性の点では制限はないが、入手できるポリアミド、ＡＢＳ樹脂、ポリマーアロイ等を考慮すると、６０ｇ／１０ｍｉｎ程度である。従って、本発明においては、ポリマーアロイのＭＦＲが１０〜６０ｇ／１０ｍｉｎ程度であることが好ましい。
【００１７】
誘電体層を、例えば、水平方向への押し出し成形によって形成する場合には、比較的低流動性のポリマーアロイ、例えば、ＭＦＲが３０ｇ／１０ｍｉｎ以下のポリマーアロイを用いることが好ましく、ＭＦＲが２０ｇ／１０ｍｉｎ以下のポリマーアロイを用いることが一層好ましい。一方、高流動性のポリマーアロイを使用する場合には、誘電体層を水平方向への押し出し成形によって形成すると、樹脂ダレに起因して誘電体層の厚さが外周方向で部分的に変化する虞があるので、誘電体層を鉛直方向下方への押し出し成形によって形成することが望ましい。この場合には、高流動性のポリマーアロイ、例えば、ＭＦＲが２０〜６０ｇ／１０ｍｉｎのポリマーアロイを用いることが好ましく、ＭＦＲが２５〜５０ｇ／１０ｍｉｎのポリマーアロイを用いることがより好ましく、ＭＦＲが３０〜４０ｇ／１０ｍｉｎのポリマーアロイを用いることが最も好ましい。但し、外径が３００μｍ以下の超極細同軸ケーブルを製造する場合には、誘電体層の樹脂自体が軽くなるので、誘電体層を水平方向への押し出し成形によって形成しても、樹脂ダレに起因して誘電体層の厚さが外周方向で部分的に変化する虞はない。
【００１８】
ポリマーアロイを構成するポリアミドとして、ジアミンとジカルボン酸とから形成されるポリアミド及びそれらの共重合体を用いることができる。例えば、ナイロン６６、ポリヘキサメチレンセバカミド（ナイロン６・１０）、ポリヘキサメチレンドデカナミド（ナイロン６・１２）、ポリドデカメチレンドデカナミド（ナイロン１２１２）、ポリメタキシリレンアジパミド（ナイロンＭＸＤ６）、ポリテトラメチレンアジパミド（ナイロン４６）及びこれらの混合物や共重合体を用いることができる。更に、環状ラクタムの開環重合物、アミノカルボン酸の重縮合物及びこれらの成分からなる共重合体、具体的には、ナイロン６、ポリ−ω−ウンデカナミド（ナイロン１１）、ポリ−ω−ドデカナミド（ナイロン１２）等の脂肪族ポリアミド樹脂及びこれらの共重合体、ジアミン、ジカルボン酸とからなるポリアミドとの共重合体、具体的にはナイロン６Ｔ／６、ナイロン６Ｔ／１１、ナイロン６Ｔ／１２、ナイロン６Ｔ／６Ｉ／１２、ナイロン６Ｔ／６Ｉ／６１０／１２等及びこれらの混合物を用いることもできる。
【００１９】
ポリマーアロイを構成するＡＢＳ樹脂については、種々のタイプ、種々のグレードのＡＢＳ樹脂が市販されているので、ポリマーアロイのＭＦＲが上記の範囲内になるように、適切に選択して使用する。一般的にはポリアミドのＭＦＲは低いので、ＭＦＲの比較的高いＡＢＳ樹脂を用いる。
【００２０】
なお、本発明においては、誘電体層を上記のポリマーアロイ単独で用いてもよいが、このポリマーアロイに、例えば、各種の樹脂、具体的にはポリスチレン（ＰＳ）、ポリカーボネート（ＰＣ）等を加えたものを用いてもよい。
【００２１】
更に、本発明においては、無電解メッキによって形成される薄膜シールド層の密着強度を高めるため、誘電体層を構成するポリマーアロイが水溶性物質、界面活性剤、凝固剤、リン系化合物等を含有することが好ましい。
【００２２】
本発明においては、水溶性物質とは、溶解度は問わず、水に可溶な物質を意味する。このような水溶性物質として、デンプン、デキストリン、プルラン、ヒアルロン酸、カルボキシメチルセルロース、メチルセルロース、エチルセルロース又はこれらの塩等の多糖類；プロピレングリコール、エチレングリコール、ジエチレングリコール、ネオペンチルグリコール、ブタンジオール、ペンタンジオール、ポリオキシエチレングリコール、ポリオキシプロピレングリコール、トリメチロールプロパン、ペンタエリスリトール、ジペンタエリスリトール、グリセリン等の多価アルコール；ポリビニルアルコール、ポリアクリル酸、ポリマレイン酸、ポリアクリルアミド、ポリビニルピロリドン、ポリエチレンオキシド、アクリル酸−無水マレイン酸コポリマー、無水マレイン酸−ジイソブチレンコポリマー、無水マレイン酸−酢酸ビニルコポリマー、ナフタレンスルホン酸塩ホルマリン縮合物及びこれらの塩等を挙げることができる。これらの中でも、水に可溶であるが溶解度の小さなものが好ましく、具体的には、水への溶解度（２５℃）が３００ｇ／１００ｇ以下のものが好ましく、１００ｇ／１００ｇ以下のものがより好ましく、１０ｇ／１００ｇ以下のものが更に好ましい。このような水溶性物質として、ペンタエリスリトール（７．２ｇ／１００ｇ）、ジペンタエリスリトール（０．１ｇ／１００ｇ以下）がある。ポリマーアロイと水溶性物質との含有割合は、ポリマーアロイ１００質量部に対して、水溶性物質が０．０１〜５０質量部であることが好ましく、０．０１〜３０質量部であることがより好ましく、０．０１〜１５質量部であることが更に好ましい。
【００２３】
界面活性剤として、アニオン性界面活性剤、カチオン性界面活性剤、ノニオン性界面活性剤、両性界面活性剤の何れも使用できる。これらの界面活性剤として、脂肪酸塩、ロジン酸塩、アルキル硫酸塩、アルキルベンゼンスルホン酸塩、アルキルジフェニルエーテルスルホン酸塩、ポリオキシエチレンアルキルエーテル硫酸塩、スルホコハク酸ジエステル塩、α−オレフィン硫酸エステル塩、α−オレフィンスルホン酸塩等のアニオン界面活性剤；モノもしくはジアルキルアミン又はそのポリオキシエチレン付加物、モノ又はジ長鎖アルキル第４級アンモニウム塩等のカチオン界面活性剤；アルキルグルコシド、ポリオキシエチレンアルキルエーテル、ポリオキシエチレンアルキルフェニルエーテル、蔗糖脂肪酸エステル、ソルビタン脂肪酸エステル、ポリオキシエチレンソルビタン脂肪酸エステル、ポリオキシエチレン脂肪酸エステル、ポリオキシエチレンプロピレンブロックコポリマー、脂肪酸モノグリセリド、アミンオキシド等のノニオン界面活性剤；カルボベタイン、スルホベタイン、ヒドロキシスルホベタイン等の両性界面活性剤を挙げることができる。ポリマーアロイ中の界面活性剤の含有割合は、ポリマーアロイ１００質量部に対して、界面活性剤が０．０１〜１０質量部であることが好ましく、０．０１〜５質量部であることがより好ましく、０．０１〜２質量部であることが更に好ましい。
【００２４】
リン系化合物として、トリフェニルホスフェート、トリクレジルホスフェート、トリキシレニルホスフェート、トリス（イソプロピルフェニル）ホスフェート、トリス（ｏ−又はｐ−フェニルフェニル）ホスフェート、トリナフチルホスフェート、クレジルジフェニルホスフェート、キシレニルジフェニルホスフェート、ジフェニル（２−エチルヘキシル）ホスフェート、ジ（イソプロピルフェニル）フェニルホスフェート、ｏ−フェニルフェニルジクレジルホスフェート、トリス（２，６−ジメチルフェニル）ホスフェート、テトラフェニル−ｍ−フェニレンジホスフェート、テトラフェニル−ｐ−フェニレンジホスフェート、フェニルレゾルシン・ポリホスフェート、ビスフェノールＡ−ビス（ジフェニルホスフェート）、ビスフェノールＡ・ポリフェニルホスフェート、ジピロカテコールハイポジホスフェート等の縮合系リン酸エステル；ジフェニル（２−エチルヘキシル）ホスフェート、ジフェニル−２−アクリロイルオキシエチルホスフェート、ジフェニル−２−メタクリロイルオキシエチルホスフェート、ジフェニルネオペンチルホスフェート、ペンタエリスリトールジフェニルジホスフェート、エチルピロカテコールホスフェート等の正リン酸エステル等の脂肪酸・芳香族リン酸エステル；ポリリン酸メラミン、トリポリリン酸、ピロリン酸、オルソリン酸、ヘキサメタリン酸等のアルカリ金属塩、フィチン酸等のリン酸系化合物又はこれらのアルカリ金属塩もしくはアルカノールアミン塩等を挙げることができ、それらのリン系化合物から選ばれる１種又は２種以上を用いることができる。更に、上記以外のリン系化合物として、公知の樹脂用の難燃剤及び酸化防止剤として使用されているリン系化合物を用いることができる。このように、本発明においては、リン系化合物には難燃剤、酸化防止剤として汎用されているものも使用することができるが、これらのリン系化合物は、ポリマーアロイ誘電体層に対するメッキ層の密着強度を高める成分として機能する。
【００２５】
本発明においては、必要に応じて脱脂処理を行う。脱脂処理は、例えば、水酸化ナトリウム、炭酸ナトリウム等のアルカリ又は硫酸、炭酸等の酸を含有する界面活性剤水溶液を用いて行うことができる。
【００２６】
従来、ＡＢＳ樹脂の成形体にメッキを施す場合、ＡＢＳ樹脂成形体とメッキ層との密着強度を高めるため、脱脂処理の後にＡＢＳ樹脂成形体を粗面化するエッチング工程が必須であった。例えば、脱脂処理の後に、クロム酸浴（三酸化クロム及び硫酸の混液）を用い、６５〜７０℃、１０〜１５分でエッチング処理する必要があり、廃水には有毒な６価のクロム酸イオンが含まれていた。このため、６価のクロム酸イオンを３価のイオンに還元した後に中和沈殿させる処理が必須となり、廃水処理時の問題があった。このように現場での作業時の安全性や廃水による環境への影響を考慮すると、クロム浴を使用したエッチング処理をしないことが望ましいが、その場合には、ＡＢＳ樹脂から得られる成形体へのメッキ層の密着強度を高めることができないという問題がある。
【００２７】
本発明においては、誘電体層がポリアミドとＡＢＳ樹脂とのポリマーアロイからなるものであるので、誘電体層の表面を塩酸、リン酸、硫酸又は有機酸でエッチング処理することによりポリアミド成分がエッチングされる。ポリマーアロイが水溶性物質を含有している場合には、エッチング処理においてこの水溶性物質が溶質して、誘電体層の該表面が多孔質となり、メッキ層の密着強度が更に改善される。これらの酸として低濃度（好ましくは４規定未満であり、より好ましくは３．５規定以下であり、更に好ましくは３．０規定以下である）のものを用いることが好ましい。このようなエッチング処理により、メッキ層の密着強度を向上させることができるほか、高濃度の酸を用いた場合に比べて、作業時の安全性が高く、廃液処理も容易になるという優れた効果が得られる。
【００２８】
上記の酸によるエッチング処理工程の後、例えば、水洗工程、触媒付与液で処理する工程、水洗工程、活性化液で処理する工程（活性化工程）及び水洗工程を行うことができる。なお、触媒付与液で処理する工程と活性化液で処理する工程とを同時に行うことができる。
【００２９】
触媒付与液による処理は、例えば、塩化錫（２０〜４０ｇ／Ｌ）の３５％塩酸溶液（１０〜２０ｍｇ／Ｌ）中、室温で１〜５分程度浸漬して行う。活性化液による処理は、塩化パラジウム（０．１〜０．３ｇ／Ｌ）の３５％塩酸溶液（３〜５ｍ／Ｌ）中、室温で１〜２分程度浸漬して行う。
【００３０】
その後、必要に応じて１回又は２回以上の無電解メッキを行って薄膜シールド層を形成する。メッキ浴として、ニッケル、銅、コバルト、ニッケル−コバルト合金、銀、金等と、ホルマリン、次亜リン酸塩等の還元剤を含むものを用いることができる。メッキ浴のｐＨや温度は、使用するメッキ浴の種類に応じて選択する。無電解メッキ後に更にメッキ処理をする場合、酸又はアルカリによる活性化処理の後、銅等による電気メッキ工程を付加することもできる。
【００３１】
本発明においては、薄膜シールド層の外側に保護被覆層（シース）を設ける。保護被覆層の材料として、フッ素系樹脂、オレフィン系樹脂、ポリエステル、ポリウレタン、ＡＢＳ樹脂、ポリイミド等を挙げることができる。保護被覆層の材料としてポリウレタンを用いることで、例えば、超極細同軸ケーブルの端部から内部導体を露出させる際のレーザ加工時において、保護被覆層の表面に焦げ（変色）の発生を有効に防止することができる。
【００３２】
ポリウレタンからなる保護被覆層を形成する方法として、例えば、ディッピング等を挙げることができるが、本発明では、ポリウレタンが収容されたポリウレタン槽内からダイスを介して、外周に薄膜シールド層が形成された被覆電線を引き出す、いわゆるダイス仕上げによって形成するのが好ましい。また、被覆電線を例えば、鉛直方向に向かって引き出して保護被覆層を形成することで、ダイスを内部導体の軸中心にセットし易くなり、ダイス仕上げによって保護被覆層を略均一な膜厚で形成することができる。
【００３３】
本発明の超極細同軸ケーブルは、誘電体層がポリアミドとＡＢＳ樹脂とのポリマーアロイによって形成されているので、非常に優れた耐屈曲性を有するものである。本発明の超極細同軸ケーブルは、ケーブル外径を３００μｍ以下、好ましくは２００μｍ以下、さらに好ましくは１００μｍ以下とすることができるので、非常に優れた耐屈曲性を有するものとなる。なお、本発明の超極細同軸ケーブルを特性インピーダンスが５０Ωの同軸ケーブルとする場合においては、薄膜シールド層の内径が内部導体の外径の約３倍となるようにすることが好ましい。
【００３４】
本発明において、ポリアミドとＡＢＳ樹脂とのポリマーアロイからなる誘電体層の厚さは、比較的薄く形成することが好ましく、例えば、９０μｍ以下、さらに好ましくは、３０μｍ以下とすることが好ましい。その理由は、誘電体層を比較的厚く形成してしまうと、ケーブルを屈曲させた際に、ケーブル（誘電体層）の表面が白化し、その白化した部分からケーブルが破断し易くなるためである。但し、この誘電体層の厚さは、上記した値に限定されず、ケーブル外径が３００μｍ以下となるようにし且つ内部導体や薄膜シールド層等の厚さや材質を考慮して適宜決定すればよい。
【００３５】
本発明においては、薄膜シールド層として、金属メッキ層を形成することが好ましい。かかる金属メッキ層として、銅、銀、ニッケル、金など、又はこれらの複合メッキや合金メッキを挙げることができる。さらに、金属メッキ層の厚さは、好ましくは４μｍ以下、さらに好ましくは２μｍ以下である。これより厚いと、耐屈曲性の面で問題となることがある。
【００３６】
本発明においては、誘電体層の厚さを９０μｍ以下とし且つ薄膜シールド層の厚さを４μｍ以下とすることが好ましく、誘電体層の厚さを３０μｍ以下とし且つ薄膜シールド層の厚さを２μｍ以下とすることが更に好ましい。このことにより、誘電体層及び薄膜シールド層の耐屈曲性がそれぞれ高められ、その結果、ケーブルの耐屈曲性をさらに高めることができる。
【００３７】
以下に、本発明の超極細同軸ケーブルを図面に基づいて詳細に説明する。
図１は本発明に係る超極細同軸ケーブルの断面図である。また、図２及び図３は、図１の超極細同軸ケーブルの製造に用いる押し出し成形装置の要部拡大断面図である。
【００３８】
図１に示すように、本発明に係る超極細同軸ケーブル１０は、単線の内部導体１１の外周にポリアミドとＡＢＳ樹脂とのポリマーアロイからなる誘電体層１２が設けられた被覆電線１３と、該被覆電線の外周に設けられた薄膜シールド層１４と、該薄膜シールド層１４の外周に設けられたポリウレタンからなる保護被覆層１５とからなり、超極細同軸ケーブルの外径を約１００μｍとしたものである。
【００３９】
ここで、被覆電線１３は、その場銀繊維強化銅合金（銀含有量約１０％）からなる外径３０μｍの内部導体１１の外周に、図２に示す押し出し成形装置により、ポリアミドとＡＢＳ樹脂とのポリマーアロイからなる誘電体層１２を形成して、外径を８０μｍとしたものである。
【００４０】
具体的には、押し出し成形装置１００は、図２及び図３に示すように、内部導体１１が挿通される挿通孔１１１が設けられたチップ部材１１０と、チップ部材１１０の先端が係合する係合孔１２１が設けられたダイ部材１２０と、ダイ部材１２０が固定される固定部材１３０とで構成されている。
【００４１】
また、チップ部材１１０とダイ部材１２０との間には、所定の隙間が設けられ、この隙間には、ポリアミドとＡＢＳ樹脂とのポリマーアロイが充填されている。さらに、このような押し出し成形装置の鉛直方向下方（図中下方向）の端面には、挿通孔１１１及び係合孔１２１により構成され、且つ被覆電線１３が導出されるノズル開口１４０が設けられている。
【００４２】
そして、このような押し出し成形装置１００では、ノズル方向が略鉛直方向となるように設置され、ノズル開口１４０から、チップ部材１１０の挿通孔１１１を介して内部導体１１が引き出されると共に、ポリアミドとＡＢＳ樹脂とのポリマーアロイ１２Ａがチップ部材１１０とダイ部材１２０との隙間から内部導体１１の外周に沿って引き落とされ、内部導体１１の外周にポリアミドとＡＢＳ樹脂とのポリマーアロイ１２Ａからなる誘電体層１２が形成された被覆電線１３が導出される。
【００４３】
上記した引き落としによる押し出し成形では、下記式で表される引落率（ＤＤＲ）が所望の値となるように設定することで、被覆電線１３の外径を所望の太さで形成することができる。
引落率（ＤＤＲ）＝（ＤD−ＤT）／（ＤCW−ＤBW）
ここで、ＤDは係合孔１２１のノズル開口側の内径（ｍｍ）であり、ＤTはチップ部材１１０の先端の外径（ｍｍ）であり、ＤCWは被覆電線１３の仕上がり外径（ｍｍ）であり、ＤBWは内部導体１１の外径（ｍｍ）である（図３参照）。
【００４４】
また、このようにして形成された被覆電線１３の外周面は、例えば、塩酸でエッチング処理され、その上から、無電解メッキにより銅からなる厚さ２μｍの薄膜シールド層１４（金属メッキ層）が形成される。
【００４５】
さらに、薄膜シールド層１４が形成された被覆電線１３の外周には、図４に示すようなダイス仕上げによってポリウレタンからなる保護被覆層１５が形成される。図４は、ダイス仕上げによって保護被覆層を形成する工程を説明する概略断面図である。具体的には、ジメチルホルムアミド（ＤＭＦ）、メチルエチルケトン（ＭＥＫ）、トルエン等の溶剤に溶かされたポリウレタン溶液が収容されたポリウレタン槽２０の下端部にダイス２１を設けると共に、そのダイス２１の鉛直方向下方側（図中下側）にヒータ２２を配置する。そして、ポリウレタン槽２０内を経由して被覆電線１３をダイス２１から引き出し、ヒータ２２で連続的に加熱することで、被覆電線１３の外周にポリウレタンからなる保護被覆層１５を形成する。この場合には、ダイス２１を内部導体１１の軸中心にセットし易く、ダイス仕上げによって保護被覆層１３を略均一な膜厚で形成することができる。これにより、本発明の超極細同軸ケーブル１０が製造される。
【００４６】
なお、上記において、薄膜シールド層１４が形成された被覆電線１３を鉛直方向上方から下方に向かってポリウレタン槽２０を経由して引き出し、ダイス仕上げにより保護被覆層１５を形成した例を説明したが、勿論、本発明はこれに限定されず、例えば、図示しないが、薄膜シールド層が形成された被覆電線を鉛直方向下方から上方に向かって引き出してダイス仕上げにより保護被覆層を形成するようにしてもよい。
【００４７】
上記のようにして製造される本発明の超極細同軸ケーブル１０は、特性インピーダンスが４６Ω程度であり、電磁波薄膜シールド特性が２５ｄＢ程度であった。
【００４８】
図５は、ケーブルの耐久試験を説明する概略図である。図５に示すように、超極細同軸ケーブル１０を半径５ｍｍの一対の支持棒３０で挟み、超極細同軸ケーブル１０の一端に所定の荷重を付加した状態で、他端部をＡの位置から左右９０°屈曲したＢおよびＣの各位置に繰り返し屈曲した。本発明の超極細同軸ケーブルの屈曲に対する耐久性（耐屈曲性）は、１０万回以上であった。また、図示していないが、本発明の超極細同軸ケーブル１０の一端部を固定した状態で、超極細同軸ケーブルをその軸周りに±９０°捻回して行う耐久試験においては、２０万回以上の耐久性を示した。
【００４９】
実施例１〜４及び比較例１
内部導体としてその場銀繊維強化銅合金（銀含有量約１０％）からなる外径３０μｍの単線を用い、誘電体層の材料として第１表に示す組成、ＭＦＲ（ｇ／１０ｍｉｎ）を有するポリマーアロイ又はＡＢＳ樹脂を用い、図２及び図３に示す押し出し成形装置を用いて外径が約８０μｍの被覆電線を製造した。このようにして形成された被覆電線の外周面を塩酸でエッチング処理し、触媒を付与し、活性化処理し、その外周面に無電解メッキにより銅からなる厚さ２μｍの薄膜シールド層（金属メッキ層）を形成した。薄膜シールド層が形成された被覆電線の外周に、図４に示すようなダイス仕上げによってポリウレタンからなる保護被覆層を形成し、外径が約１００μｍの超極細同軸ケーブルを得た。実施例１〜４及び比較例１について、薄膜シールド層（金属メッキ層）の密着性、外径が約１００μｍの超極細同軸ケーブルの製造の可否を下記の基準で評価した。それらの結果は第１表に示す通りであった。
【００５０】
＜密着性＞
◎  密着性が特に優れている、
○  密着性が優れている、
×  密着性が劣っている。
＜製造の可否＞
◎  容易に製造できる、
○  製造できる、
×  製造が困難である。
【００５１】
【表１】
2007265856.tif 000003
【図面の簡単な説明】
【００５２】
【図１】本発明に係る超極細同軸ケーブルの断面図である。
【図２】図１の超極細同軸ケーブルの製造に用いる押し出し成形装置の要部拡大断面図である。
【図３】図１の超極細同軸ケーブルの製造に用いる押し出し成形装置の要部拡大断面図である。
【図４】ダイス仕上げによって保護被覆層を形成する工程を説明する概略断面図である。
【図５】超極細同軸ケーブルの耐屈曲性試験を説明する概略図である。
【符号の説明】
【００５３】
１０  超極細同軸ケーブル
１１  内部導体
１２  誘電体層
１３  被覆電線
１４  薄膜シールド層
１５  保護被覆層
【図１】
2007265856.tif 000004
【図２】
2007265856.tif 000005
【図３】
2007265856.tif 000006
【図４】
2007265856.tif 000007
【図５】
2007265856.tif 000008